본 발명은 질량%로, C:0.04~0.09%, Si:0.1% 이하, Mn:0.5~1.5%, P:0.02% 이하, S:0.01% 이하, Al:0.1% 이하, N:0.001~0.008%, Ti:0.01~0.15%를 함유하고, 각 성분의 함유량이 하기의 식(1)을 만족하는 강으로 이루어지며, 또한 페라이트 입경(α, ㎛)이 하기 식(2)을 만족하는 고장력 열연강판이다. [C]+7×[Si]+0.1×[Mn]+[P]+14×[S]+1.75×[Al]+23×[N]+[Ti]+18×[O]+7×[Cu]+18×[Sn]+7×[Mo]+1.7×[Cr]+70×[B]+7×[Ca]+14×[Zr]+14×[V]+7×[Nb]≤2 (1), 3≤α≤60×[Ti]+8 (2), 여기서, [X]는 원소 X의 함유량(질량%)을 나타낸다. 본 발명의 고장력 열연강판은 가공성이 우수하고, 투자율 및 고자장역역에서 자속밀도가 높고, 490MPa 이상의 강도를 갖고 있으며, 발전기의 로터 등과 같은 대형 전기기기용의 강판으로서 최적이다.
A high tensile strength hot-rolled steel sheet comprises 0.04 to 0.09 % C, 0.1 % or less Si, 0.5 to 1.5 % Mn, 0.02 % or less P, 0.01 % or less S, 0.1 % or less Al, 0.001 to 0.008 % N, and 0.01 to 0.15 % Ti, by mass%, the content of ingredient thereeach satisfying the equation (1), and the ferritic grain size α (µm) satisfying the equation (2): [C] + 7 × [Si] + 0.1 × [Mn] + [P] + 14 × [S] + 1.75 × [Al] + 23 × [N] + [Ti] + 18 × [O] + 7 × [Cu] + 18 × [Sn] + 7 × [Mo] + 1.7 × [Cr] + 70 × [B] + 7 × [Ca] + 14 × [Zr] + 14 × [V] + 7 × [Nb] ≤ 2 3 ≤ α ≤ 60 × [Ti] + 8 (2)    where, [X] denotes the content (mass%) of element X. This hot-rolled steel sheet has excellent workability, high magnetic permeability and high magnetic flux density in a strong magnetic field, and has 490 MPa or higher strength, and is suitable for large electric equipment such as a rotor of generator.  